СПОСОБ ИЗГОТОВЛЕНИЯ ИЗДЕЛИЙ ИЗ ПОРОШКОВ СОЕДИНЕНИЙ РЯДА КАРБИДОВ И СВЯЗУЮЩАЯ КОМПОЗИЦИЯ ДЛЯ ОСУЩЕСТВЛЕНИЯ СПОСОБА

1. Способ изготовления изделий твердых сплавов из порошков соединений ряда карбидов, включающий перемешивание со связкой, придание геометрической формы детали, термическое удаление временного связующего и спекание детали, отличающийся тем, что термическое удаление временного связующего производят в два этапа в вакууме, причем на первом этапе остаточное давление и температуру поддерживают в диапазоне от 13 до 1,3 Па в диапазоне температур от комнатной до 300°С, на втором этапе - в интервале значений от 1,3 до 0,13 Па в диапазоне температур от комнатной до 1350°С, затем деталь спекают под избыточным давлением инертного газа в диапазоне температур от 1370 до 1390°С.
2. Способ по п.1, отличающийся тем, что при остаточном давлении продуктов разложения временной связки от 13 до 1,3Па, и от 1,3 до 0,13 Па при температурах 50°С и 120°С выполняют изотермическую выдержку до стабилизации остаточного давления в приведенных интервалах.
6
6
3. Способ по п.1, отличающийся тем, что изделие спекают в атмосфере инертного газа под давлением от 4,5·10 до 5,5·10 Па в диапазоне температур от 1370 до 1390°С.
4. Связующая композиция для осуществления способа, включает временную связку и постоянную для порошкообразных смесей компонентов ряда карбидов, отличающаяся тем, что временная связка состоит из двухкомпанентного диспергатора и двухкомпанентной смазочной добавки в соотношении (вес.) от 1: 3,6 до 1: 13,1.
5. Связующая композиция по п.4, отличающийся тем, что в состав временной связки входит двухкомпанентный диспергатор: пчелиный воск и этиленвинилацетат в соотношении (вес.) от 1:1 до 1:1,15.
11
14
20
30
6. Связующая композиция по п.4, отличающаяся тем, что в состав временной связки входит двухкомпанентная смазочная добавка: вазелиновое масло (от С до С) и парафин (от С до С) в соотношении (вес.) от 1: 104 до 1: 132.
7. Связующая композиция по п.4, отличающаяся тем, что в качестве постоянной связки использован кобальт в соотношении (вес.) с неорганическими материалами порошков карбида хрома, карбида ванадия, карбида тантала и карбида вольфрама соответственно от 66,6:1:1:13,3:586,6 до 200:1:1:40:1760 одного гранулометрического состава от 0,5 до 1,0 мкм.
8. Связующая композиция по п.4, отличающаяся тем, что в качестве постоянной связки использован кобальт в соотношении (вес.) с неорганическими материалами порошков карбида хрома, карбида ванадия и карбида вольфрама соответственно от 66:1:1:600 до 200:1:1:1800 одного гранулометрического состава от 0,5 до 1,0 мкм.
9. Связующая композиция по п.4, отличающаяся тем, что соотношение (вес.) временной связки и порошкообразной смеси неорганических компонентов до формообразования составляет соответственно от 1:12.8 до 1:17.7.